(57)【要約】本発明は、プラスチックフィルム層及びこのプラスチックフィルム層を用いたプラスチックフィルムを開示し、プラスチックフィルムの分野に属し、当該プラスチックフィルム層の成分は、ポリオレフィンエラストマーを含み、ポリオレフィンエラストマーは、好ましい流動性を有し、基礎原料であるポリプロピレンの分散効果を改善し、基礎原料であるポリプロピレンを均一に混合させることができ、プラスチックフィルム層の間の接続強度を向上させることができ、また、プラスチックフィルム層の成分は、ポリフタルアミド樹脂をさらに含み、これにより、各組成がより緻密となり、引張り強度をより効果的に向上させることができる。このようなプラスチックフィルム層及びこのプラスチックフィルム層を用いたプラスチックフィルムは、引張り強度が強く、破損し難い。【特許請求の範囲】
【請求項１】
成分として基礎原料であるポリプロピレンを含むプラスチックフィルム層であって、ポリオレフィンエラストマー及びポリフタルアミド樹脂をさらに含むことを特徴とするプラスチックフィルム層。
【請求項２】
基礎原料であるポリプロピレンの重量百分率が86%〜98%であり、ポリオレフィンエラストマーの重量百分率が2%〜14%であり、ポリフタルアミド樹脂の重量百分率が0.1〜1.0%であることを特徴とする請求項1に記載のプラスチックフィルム層。
【請求項３】
基礎原料であるポリプロピレンは、第1のポリプロピレン原料及び第2のポリプロピレン原料を含むことを特徴とする請求項1又は2に記載のプラスチックフィルム層。
【請求項４】
第1のポリプロピレン原料は、射出成形級のホモポリプロピレンであり、第2のポリプロピレン原料は、インフレーション成形級のホモポリプロピレンであることを特徴とする請求項3に記載のプラスチックフィルム層。
【請求項５】
第2のポリプロピレン原料の含有量は、第1のポリプロピレン原料の含有量の1〜4倍であることを特徴とする請求項3に記載のプラスチックフィルム層。
【請求項６】
ポリオレフィンエラストマーは、メタロセンポリオレフィンエラストマーであることを特徴とする請求項1又は2に記載のプラスチックフィルム層。
【請求項７】
ポリフタルアミド樹脂は、半結晶状態のポリフタルアミド樹脂であることを特徴とする請求項1又は2に記載のプラスチックフィルム層。
【請求項８】
成分として色材をさらに含むことを特徴とする請求項1又は2に記載のプラスチックフィルム層。
【請求項９】
請求項1〜8のいずれか一項に記載のプラスチックフィルム層を少なくとも2層以上備えることを特徴とするプラスチックフィルム。
【請求項１０】
各層のプラスチックフィルム層は、共押出により成膜することを特徴とする請求項9に記載のプラスチックフィルム。
【発明の詳細な説明】
【技術分野】
【０００１】
本発明は、プラスチックフィルムの分野に関し、特に、プラスチックフィルム層及びこのプラスチックフィルム層を用いたプラスチックフィルムに関する。
【背景技術】
【０００２】
プラスチックフィルムは、ポリ塩化ビニル、ポリエチレン、ポリスチレン及びその他の樹脂で製造された薄膜であり、包装に用いられ、また、被膜層として用いられる。プラスチック包装及びプラスチック包装製品は、市場で占めるシェアがますます大きくなり、特に複合プラスチックフレキシブル包装は、既に食品、医薬、化工などの分野に広く応用されており、中でも、飲料包装、急速冷凍食品包装、蒸し煮食品包装、ファーストフード食品包装などの食品包装が占める割合は最も大きい。これらの製品は、いずれも人々の生活に大きな利便性をもたらしたが、従来のプラスチックフィルムは、引張り強度が弱く、破損しやすい。
【発明の概要】
【０００３】
上述した問題を解決するために、本発明は、引張り強度が強く、破損し難いプラスチックフィルム層及びこのプラスチックフィルム層を用いたプラスチックフィルムを提供する。
【０００４】
本発明で採用した技術手段は、成分として基礎原料であるポリプロピレン、ポリオレフィンエラストマー及びポリフタルアミド樹脂を含むプラスチックフィルム層である。
【０００５】
基礎原料であるポリプロピレンの重量百分率が86%〜98%であり、ポリオレフィンエラストマーの重量百分率が2%〜14%であり、ポリフタルアミド樹脂の重量百分率が0.1〜1.0%であることがより好ましい。これにより、プラスチックフィルムの硬度を確保できるだけでなく、プラスチックフィルムの引張り強度及び靭性も確保できる。
【０００６】
基礎原料であるポリプロピレンは、第1のポリプロピレン原料及び第2のポリプロピレン原料を含むことがより好ましい。これにより、この2種類の基礎原料は、互いに性能を補うことができる。
【０００７】
第1のポリプロピレン原料は、射出成形級のホモポリプロピレンであり、第2のポリプロピレン原料は、インフレーション成形級のホモポリプロピレンであることがより好ましい。第1のポリプロピレン原料は、強度が最も高いが、曲げ強さが悪く、第2のポリプロピレン原料は、この欠点を補うことができ、これにより、プラスチックフィルム層の基礎原料の強度がより良くなる。
【０００８】
第2のポリプロピレン原料の含有量は、第1のポリプロピレン原料の含有量の1〜4倍であることがより好ましい。これにより、プラスチックフィルム層の強度を確保できる。
【０００９】
ポリオレフィンエラストマーは、メタロセンポリオレフィンエラストマーであり、好ましい流動性を有することがより好ましい。これにより、基礎原料であるポリプロピレンの分散効果を改善するとともに、プラスチックフィルム層の間の接続強度を向上させることができる。
【００１０】
ポリフタルアミド樹脂は、半結晶状態のポリフタルアミド樹脂であることがより好ましい。半結晶状態のポリフタルアミド樹脂により、各組成がより緻密となり、引張り強度をより効果的に向上させることができる。
【００１１】
プラスチックフィルム層に色をつけるために、このようなプラスチックフィルム層の成分は、色材をさらに含むことがより好ましい。
【００１２】
本発明は、前記プラスチックフィルム層を用いた、少なくとも2層以上のプラスチックフィルム層を備えるプラスチックフィルムをさらに提供する。
【００１３】
各層のプラスチックフィルム層は、共押出により成膜することがより好ましい。これにより、各層のプラスチックフィルム層の間の接続を確保できる。
【００１４】
本発明の有益な効果は以下のところにある。プラスチックフィルム層及びこのプラスチックフィルム層を用いたプラスチックフィルムを提供し、プラスチックフィルム層の成分は、ポリオレフィンエラストマーを含み、ポリオレフィンエラストマーは、好ましい流動性を有し、基礎原料であるポリプロピレンの分散効果を改善し、基礎原料であるポリプロピレンを均一に混合させることができ、プラスチックフィルム層の間の接続強度を向上させることができ、また、プラスチックフィルム層の成分は、ポリフタルアミド樹脂をさらに含み、これにより、各組成がより緻密となり、引張り強度をより効果的に向上させることができる。
【発明を実施するための形態】
【００１５】
プラスチックフィルム層の実施例：
このようなプラスチックフィルム層は、成分として基礎原料であるポリプロピレン、ポリオレフィンエラストマー及びポリフタルアミド樹脂を含む。
【００１６】
基礎原料であるポリプロピレンは、第1のポリプロピレン原料及び第2のポリプロピレン原料を含み、この2種類の基礎原料は、互いに性能を補うことができる。各部のプラスチックフィルム層の原料において、第1のポリプロピレン原料の重量が23kgであり、第2のポリプロピレン原料の重量が69kgであり、第2のポリプロピレン原料の含有量が、第1のポリプロピレン原料の含有量の3倍であり、基礎原料であるポリプロピレンの重量百分率が92%であり、これにより、プラスチックフィルム層の強度を確保できる。第1のポリプロピレン原料は、射出成形級のホモポリプロピレンであり、第2のポリプロピレン原料は、インフレーション成形級のホモポリプロピレンであり、第1のポリプロピレン原料は、強度が最も高いが、曲げ強さが悪く、第2のポリプロピレン原料は、この欠点を補うことができ、これにより、プラスチックフィルム層の基礎原料の強度がより良くなる。
【００１７】
各部のプラスチックフィルム層の原料において、ポリオレフィンエラストマーの重量が7.5kgであり、ポリオレフィンエラストマーの重量百分率が7.5%である。ポリオレフィンエラストマーは、メタロセンポリオレフィンエラストマーであり、好ましい流動性を有し、基礎原料であるポリプロピレンの分散効果を改善するとともに、プラスチックフィルム層の間の接続強度を向上させることができる。
【００１８】
各部のプラスチックフィルム層の原料において、ポリフタルアミド樹脂の重量が0.5kgであり、ポリフタルアミド樹脂の重量百分率が0.5%である。ポリフタルアミド樹脂は、半結晶状態のポリフタルアミド樹脂であり、半結晶状態のポリフタルアミド樹脂により、各組成がより緻密となり、引張り強度をより効果的に向上させることができる。
【００１９】
上述したプラスチックフィルム層の成分は、色材をさらに含む。着色が合理的になるようにプラスチックフィルム層に色をつけるために、各部のプラスチックフィルム層の原料における色材の重量は、一定の割合になる必要がなく、所望の色の濃さに応じて設定することができる。
【００２０】
プラスチックフィルムの実施例1：
このようなプラスチックフィルムは、前記プラスチックフィルム層を用いたものであり、2層のプラスチックフィルム層を含む。2層のプラスチックフィルム層は、2層共押出により成膜する。
【００２１】
各層のプラスチックフィルム層の成分は、いずれも基礎原料であるポリプロピレン、ポリオレフィンエラストマー及びポリフタルアミド樹脂を含む。
【００２２】
基礎原料であるポリプロピレンは、第1のポリプロピレン原料及び第2のポリプロピレン原料を含み、この2種類の基礎原料は、互いに性能を補うことができる。各部のプラスチックフィルム層の原料において、第1のポリプロピレン原料の重量が23kgであり、第2のポリプロピレン原料の重量が69kgであり、第2のポリプロピレン原料の含有量が、第1のポリプロピレン原料の含有量の3倍であり、基礎原料であるポリプロピレンの重量百分率が92%であり、これにより、プラスチックフィルム層の強度を確保できる。第1のポリプロピレン原料は、射出成形級のホモポリプロピレンであり、第2のポリプロピレン原料は、インフレーション成形級のホモポリプロピレンであり、第1のポリプロピレン原料は、強度が最も高いが、曲げ強さが悪く、第2のポリプロピレン原料は、この欠点を補うことができ、これにより、プラスチックフィルム層の基礎原料の強度がより良くなる。
【００２３】
各部のプラスチックフィルム層の原料において、ポリオレフィンエラストマーの重量が7.5kgであり、ポリオレフィンエラストマーの重量百分率が7.5%である。ポリオレフィンエラストマーは、メタロセンポリオレフィンエラストマーであり、好ましい流動性を有し、基礎原料であるポリプロピレンの分散効果を改善するとともに、プラスチックフィルム層の間の接続強度を向上させることができる。
【００２４】
各部のプラスチックフィルム層の原料において、ポリフタルアミド樹脂の重量が0.5kgであり、ポリフタルアミド樹脂の重量百分率が0.5%である。ポリフタルアミド樹脂は、半結晶状態のポリフタルアミド樹脂であり、半結晶状態のポリフタルアミド樹脂により、各組成がより緻密となり、引張り強度をより効果的に向上させることができる。
【００２５】
上述した各層のプラスチックフィルム層の成分は、色材をさらに含む。1層目のプラスチックフィルム層の原料において、色材が白い色材であり、重量が10.6gであり、着色が白色であり、2層目のプラスチックフィルム層の原料において、色材が灰色の色材であり、重量が9.7gであり、着色が灰色である。
【００２６】
プラスチックフィルムの実施例2：
このようなプラスチックフィルムは、前記プラスチックフィルム層を用いたものであり、3層のプラスチックフィルム層を含む。3層のプラスチックフィルム層は、3層共押出により成膜する。
【００２７】
各層のプラスチックフィルム層の成分は、いずれも基礎原料であるポリプロピレン、ポリオレフィンエラストマー及びポリフタルアミド樹脂を含む。
基礎原料であるポリプロピレンは、第1のポリプロピレン原料及び第2のポリプロピレン原料を含み、この2種類の基礎原料は、互いに性能を補うことができる。各部のプラスチックフィルム層の原料において、第1のポリプロピレン原料の重量が23kgであり、第2のポリプロピレン原料の重量が69kgであり、第2のポリプロピレン原料の含有量が、第1のポリプロピレン原料の含有量の3倍であり、基礎原料であるポリプロピレンの重量百分率が92%であり、これにより、プラスチックフィルム層の強度を確保できる。第1のポリプロピレン原料は、射出成形級のホモポリプロピレンであり、第2のポリプロピレン原料は、インフレーション成形級のホモポリプロピレンであり、第1のポリプロピレン原料は、強度が最も高いが、曲げ強さが悪く、第2のポリプロピレン原料は、この欠点を補うことができ、これにより、プラスチックフィルム層の基礎原料の強度がより良くなる。
【００２８】
各部のプラスチックフィルム層の原料において、ポリオレフィンエラストマーの重量が7.5kgであり、ポリオレフィンエラストマーの重量百分率が7.5%である。ポリオレフィンエラストマーは、メタロセンポリオレフィンエラストマーであり、好ましい流動性を有し、基礎原料であるポリプロピレンの分散効果を改善するとともに、プラスチックフィルム層の間の接続強度を向上させることができる。
【００２９】
各部のプラスチックフィルム層の原料において、ポリフタルアミド樹脂の重量が0.5kgであり、ポリフタルアミド樹脂の重量百分率が0.5%である。ポリフタルアミド樹脂は、半結晶状態のポリフタルアミド樹脂であり、半結晶状態のポリフタルアミド樹脂により、各組成がより緻密となり、引張り強度をより効果的に向上させることができる。
【００３０】
上述した各層のプラスチックフィルム層の成分は、色材をさらに含む。1層目のプラスチックフィルム層及び2層目のプラスチックフィルム層の原料において、色材が白い色材であり、重量が10.6gであり、着色が白色であり、3層目のプラスチックフィルム層の原料において、色材が灰色の色材であり、重量が9.7gであり、着色が灰色である。
【００３１】
以上の実施例は、本発明を説明するためのものに過ぎず、本発明を制限するためのものではない。したがって、本発明の特許請求の範囲に記載されている方法によりなされた等価の変化又は修飾は、いずれも本発明の特許請求の範囲に含まれる。
【国際調査報告】
2019532113.tif 000002
2019532113.tif 000003
2019532113.tif 000004
2019532113.tif 000005